FR 3069802 A1 20190208 FR 1770825 A 20170803 PROCÉDÉ D'ASSEMBLAGE D'UNE PIÈCE MÉTALLIQUE AVEC UNE PIÈCE COMPOSITE ET ASSEMBLAGE DE PIÈCES CORRESPONDANT La présente invention est relative à un procédé d'assemblage d'une pièce métallique avec une pièce réalisée dans un matériau composite et à un 5 assemblage de pièces correspondant. Dans le cadre de la fabrication d'un produit, il peut être nécessaire de réaliser des assemblages structurels entre une pièce métallique et une pièce réalisée dans un matériau composite comprenant des fibres noyées dans une matrice en matériau polymère. L'assemblage entre les deux pièces peut être réalisé, 10 par exemple, par collage ou par l'intermédiaire d'un insert de fixation. Le document FR3021899 décrit un assemblage entre une plaque métallique et une plaque constituée d'un matériau composite à renfort fibreux. Une face d'assemblage de la pièce métallique comporte des formes d'accouplement consistant en une pluralité de picots sensiblement perpendiculaires à la face 15 d'assemblage. En outre, une couche, dite couche de verrouillage, constituée d'un matériau comportant une matrice polymère, est surmoulée sur l'assemblage. Un tel procédé présente toutefois l'inconvénient de réaliser une opération d'injection pour obtenir la couche supplémentaire de verrouillage. Une telle 20 opération d'injection est longue à mettre en oeuvre et induit des coûts de fabrication importants. De plus, l'assemblage de pièces obtenu selon un tel procédé ne présente pas une tenue mécanique suffisante pour des usages spécifiques nécessitant de supporter des efforts importants. 25 La présente invention vise à remédier efficacement à ces inconvénients en proposant un procédé d'assemblage entre une première pièce, métallique, et une deuxième pièce, constituée d'un matériau composite comprenant au moins une matrice, notamment en polymère, et des fibres agencées à l'intérieur de la matrice. 30 Plus spécifiquement, la première pièce et la deuxième pièce sont destinées à être assemblées suivant leur face de contact. 2 Le procédé comporte au moins: - une étape de formage de la première pièce, consistant en une réalisation d'une pluralité de dents s'étendant en saillie par rapport à une face de contact de la première pièce, deux dents adjacentes étant séparées entre elles par un espace interstitiel, les dents présentant une excroissance extrémale, et - une étape de pressage de la deuxième pièce contre la première pièce, de telle façon que les fibres puissent pénétrer à l'intérieur des espaces interstitiels définis entre des dents adjacentes de la première pièce et que les fibres soient retenues par les excroissances extrémales des dents. Selon une mise en oeuvre, le procédé comporte en outre: - une étape de chauffage de la deuxième pièce, réalisée avant l'étape de pressage, et/ou - une étape de refroidissement réalisée après l'étape de pressage mécanique, notamment destinée à permettre la consolidation de l'assemblage entre la première pièce et la deuxième pièce, Selon une mise en oeuvre, l'étape de refroidissement est effectuée sous pression. Selon une mise en oeuvre, l'étape de chauffage de la deuxième pièce peut être réalisée par infrarouges, ultrason, ou induction, ou à l'aide d'une étuve. La présente invention a également pour objet un assemblage comportant une première pièce, métallique, et une deuxième pièce, constituée d'un matériau composite comprenant au moins une matrice, notamment en polymère, et des fibres agencées à l'intérieur de la matrice. Selon une variante de réalisation, la première pièce et la deuxième pièce sont susceptibles d'être assemblées suivant leur face de contact. Plus spécifiquement, la première pièce comporte une pluralité de dents s'étendant en saillie depuis une base en liaison avec une face de contact de la première pièce et comprenant une extrémité libre, opposée à la base, présentant une excroissance extrémale. L'excroissance extrémale forme un moyen de retenue des fibres du matériau composite lorsque la première pièce et la deuxième pièce sont assemblées. 3 De plus, la dent peut comporter au moins une protubérance circonférentielle. Par ailleurs, l'extrémité libre de la dent peut présenter une largeur supérieure à une largeur d'une partie centrale de la dent et/ou la largeur de la partie centrale de la dent est inférieure à une largeur de la base de la dent. 5 De plus, deux dents adjacentes peuvent être séparées entre elles par un espace interstitiel. L'espace interstitiel est apte à recevoir des fibres du matériau composite lorsque la première pièce et la deuxième pièce sont assemblées. De plus, l'espace interstitiel peut présenter une largeur minimale au niveau de 10 l'extrémité libre de la dent et/ou au moins un rétrécissement de largeur dans une direction d'extension de la dent. Selon une mise en oeuvre, la première pièce comprend une ouverture traversante. L'ouverture traversante autorise un fluage de la matrice du matériau composite au travers de celle-ci. Une telle caractéristique permet de 15 renforcer la liaison mécanique entre la première pièce et la deuxième pièce. Dans ce cas, les dents sont avantageusement issues d'un bord de l'ouverture traversante et/ou sont espacées angulairement entre elles de façon régulière suivant une circonférence de l'ouverture. Dans une telle configuration, les dents sont avantageusement espacées 20 angulairement entre elles de façon régulière suivant une circonférence de l'ouverture traversante. Alternativement, les dents peuvent être espacées linéairement entre elles de façon régulière suivant un bord rectiligne de la première pièce. Selon un autre mode de réalisation, la dent est prolongée par une pointe 25 disposée à l'extrémité libre de la dent. Selon une mise en oeuvre, l'assemblage entre la première pièce et la deuxième pièce est réalisé suivant au moins une zone d'accrochage ponctuelle ou une zone d'accrochage linéaire. 4 Selon une réalisation particulière de la présente invention, la première pièce et la deuxième pièce sont des pièces d'un siège d'avion. La présente invention permet ainsi, grâce à la forme des dents, de relier structurellement la pièce composite à la pièce métallique tout en assurant une 5 retenue efficace des fibres à l'intérieur des espaces interstitiels lors de l'application d'un effort sur les pièces assemblées. De plus, le procédé selon la présente invention est économique en étant basé sur la réalisation simple de dents par poinçonnage, découple laser, ou emboutissage. 10 La présente invention présente également l'intérêt de ne pas avoir à utiliser de matière additionnelle (colle, insert intermédiaire ou couche de surmoulage) pour assurer un assemblage et de ne pas nécessiter de préparation de surface. Par rapport aux procédés basés sur la mise en place d'un insert, la présente 15 invention permet en outre un gain en poids en assurant un assemblage direct entre la pièce composite et la pièce métallique sans élément intermédiaire. Bien entendu les différentes caractéristiques, variantes et/ou formes de réalisation de la présente invention peuvent être associées les unes avec les autres selon diverses combinaisons dans la mesure où elles ne sont pas 20 incompatibles ou exclusives les unes des autres. La présente invention sera mieux comprise et d'autres caractéristiques et avantages apparaîtront encore à la lecture de la description détaillée qui suit comprenant des modes de réalisation donnés à titre illustratif en référence avec les figures annexées, présentés à titre d'exemples non limitatifs, qui 25 pourront servir à compléter la compréhension de la présente invention et l'exposé de sa réalisation et, le cas échéant, contribuer à sa définition, sur lesquelles: - les figures la et lb sont des vues de côté d'une pièce composite et d'une pièce métallique, respectivement avant et après assemblage; 30 - la figure 2 est une vue en perspective de dents réalisées sur une face de la pièce métallique selon la présente invention; 5 - la figure 3 est une vue schématique de côté illustrant l'insertion de fibres à l'intérieur des espaces interstitiels entre les dents ménagés sur la face de la pièce métallique de l'assemblage selon la présente invention; - la figure 4 est une vue en perspective d'une couche de fibres de la pièce 5 composite utilisée dans l'assemblage selon la présente invention; - la figure 5 est une représentation graphique de l'évolution de la température d'une pièce en matériau composite en fonction du temps lors d'une étape de chauffe; - les figures 6a et 6b sont des vues en perspective de variantes de 10 réalisation de dents réalisées sur une face de la pièce métallique selon la présente invention; - la figure 7 est un diagramme des différentes étapes d'un procédé d'assemblage entre une pièce métallique et une pièce constituée d'un matériau composite selon la présente invention; 15 - les figures 8a à 8c illustrent les étapes d'assemblage de la pièce constituée d'un matériau composite avec la pièce métallique selon la présente invention; et - la figure 9 est une vue en perspective de l'assemblage de la pièce constituée d'un matériau composite et la pièce métallique selon la 20 présente invention. Il est à noter que, sur les figures, les éléments structurels et/ou fonctionnels communs aux différents modes de réalisation présentent les mêmes références. Ainsi, sauf mention contraire, de tels éléments disposent de propriétés structurelles, dimensionnelles, et matérielles identiques. 25 Les figures la et lb illustrent un assemblage selon la présente invention entre une première pièce 10, réalisée dans un matériau métallique, et une deuxième pièce 11, constituée d'un matériau composite. Le matériau composite de la deuxième pièce 11 comprend au moins une matrice 12, notamment un polymère, et des fibres 13 agencées à l'intérieur de la matrice 12. 30 La première pièce 10, ou pièce métallique 10, comprend au moins une face de contact 101. La deuxième pièce 11, ou pièce composite 11, comprend au moins une face de contact 111. Selon la présente invention, la pièce métallique 10 et la pièce composite 11 sont destinées à être assemblées suivant leur face 6 de contact 101, 111 en recouvrement l'une avec l'autre. La pièce métallique 10 est ainsi destinée à venir en contact avec la pièce composite 11 par sa face de contact 101; et la pièce composite 11 est destinée à venir en contact avec la pièce métallique 10 par sa face de contact 111. 5 De plus, la pièce métallique 10 comporte une pluralité de dents 16 s'étendant en saillie par rapport à la face de contact 101 de la pièce métallique 10. Préférentiellement, les dents 16 s'étendent en saillie suivant une direction perpendiculaire à la face de contact 101 de la pièce métallique 10. Lorsque la pièce métallique 10 et la pièce composite 11 sont disposées afin d'être 10 assemblées entre elles, les dents 16 sont dirigées vers la pièce composite 11. Tel que cela est visible notamment sur les figures 2 et 3, deux dents 16 adjacentes de la pièce métallique 10 sont séparées entre elles par un espace interstitiel 17. L'espace interstitiel 17 est notamment destiné à permettre le passage des fibres 13 de la pièce composite 11. 15 Par ailleurs, la dent 16 présente avantageusement une excroissance extrémale 20 apte à permettre de retenir les fibres 13 à l'intérieur de l'espace interstitiel 17 immédiatement voisin. L'excroissance extrémale 20 forme ainsi un moyen de retenue avantageusement situé à une l'extrémité libre de la dent 16, disposée à l'opposée à une base de la dent 16 en liaison avec la face de 20 contact 101 de la pièce métallique 10. Ainsi, la dent 16 s'étend selon une direction d'extension de la dent de la base vers l'extrémité libre de celle-ci. Préférentiellement, l'excroissance extrémale 20 est réalisée pour minimiser la perte de volume pour éviter un décompactage du matériau composite de la pièce composite 11. Toutefois, il serait également possible de prévoir une 25 forme dans les outillages pour favoriser le compactage. A cet effet, un premier outil est conformé pour plaquer les fibres 13 contre la pièce métallique 10 et un second outil est conformé pour limiter au maximum le fluage de la matrice de la pièce composite 11 à l'intérieur d'une ouverture 24 décrite plus en détail ci-après. 30 Dans l'exemple représenté sur les figures 2 et 3, chaque dent 16 comporte des protubérances circonférentielles 21. Les protubérances circonférentielles 21 correspondent à un élargissement local de la dent 16. Avantageusement, 7 la dent 16 comprend des protubérances circonférentielles 21 s'étendant circonférentiellement de part et d'autre de la dent 16. Du fait d'une telle configuration, la dent 16 présente une largeur plus grande du côté de leur extrémité libre que dans leur partie centrale. Ainsi, une largeur 5 de l'espace interstitiel 17 entre deux dents 16 a tendance à diminuer lorsque l'on se déplace de la partie centrale de l'espace interstitiel 17 vers une ouverture supérieure de l'espace interstitiel 17 situé du côté de l'extrémité libre des dents 16. Avantageusement, les dents 16 sont issues d'un bord d'une ouverture 10 traversante 24 réalisée dans la pièce métallique 10. Lors de l'assemblage de la pièce métallique 10 et de la pièce composite 11, la matrice 12 du matériau composite vient fluer dans l'ouverture traversante 24 de la pièce métallique 10. Le fluage de la matrice 12 du matériau composite dans l'ouverture traversante 24 de la pièce métallique 10 permet de renforcer 15 la liaison entre la pièce métallique 10 et la pièce composite 11. En outre, selon un exemple de réalisation, les dents 16 sont espacées angulairement entre elles de façon régulière suivant une circonférence de l'ouverture traversante 24 de la pièce métallique 10. Une telle répartition des dents 16 permet une transmission d'efforts normaux et tangentiels à 360 20 degrés. Par ailleurs, les dents 16 sont également symétriques, de sorte qu'il existe une invariance en rotation du motif formé par les dents 16. Plus précisément, l'invariance en rotation est observable lorsque l'on fait tourner le motif d'un angle égal à 360 degrés divisé par le nombre de dents, égal à 6 selon 25 l'exemple présenté à la figure 2. Bien entendu, le nombre de dents 16, et donc l'ordre de l'invariance en rotation du motif, pourra varier et être adapté en fonction de l'application et, en particulier, du niveau des efforts à supporter. Dans un mode de réalisation particulier illustré par des traits discontinus sur la 30 figure 3, l'extrémité libre de la dent 16 peut se terminer par une pointe 22. La forme en pointe 22 de la dent 16 permet d'améliorer la pénétration de la dent 8 16 à l'intérieur du matériau composite, notamment à l'intérieur des espaces entre les fibres 13 du matériau composite. Dans un mode de réalisation tel que montré sur la figure 2, l'ouverture traversante 24 peut présenter : 5 - un diamètre externe L1, mesuré au niveau du fond des espaces interstitiels 17, et - un diamètre interne L2, mesuré au niveau d'une périphérie interne des dents 16. Selon un exemple non limitatif, le diamètre externe L1 peut être de l'ordre de 10 12.5mm plus ou moins 0.5mm et/ou le diamètre interne L2 peut être de l'ordre de 4.5mm plus ou moins 0.5mm. Dans une définition particulière telle que montrée sur la figure 3, la dent 16 peut présenter : - une largeur minimale L3, mesurée au niveau de la largeur la plus petite 15 de la dent 16, par exemple au niveau de la partie centrale de la dent 16, et - une largeur maximale L4, mesurée au niveau de la largeur la plus grande de la dent 16, par exemple au niveau de l'extrémité libre de la dent 16. 20 Selon un exemple non limitatif, la largeur minimale L3 peut être de l'ordre de lmm plus ou moins 0.5mm et/ou la largeur maximale L4 peut être de l'ordre de 2.7mm plus ou moins 0.5mm. Dans une alternative de réalisation telle que montrée sur la figure 3, l'espace interstitiel 17 peut présenter : 25 - une largeur minimale L5, mesurée au niveau de la largeur la plus petite de l'espace interstitiel 17, par exemple au niveau de l'extrémité libre de la dent 16, et - une largeur maximale L6, mesurée au niveau de la largeur la plus grande de l'espace interstitiel 17, par exemple au niveau de la partie 30 centrale de la dent 16. 9 Selon un exemple non limitatif, la largeur minimale L5 peut être comprise entre 1 et 20 fois, de préférence entre 1 et 5 fois, un diamètre moyen des fibres 13 du matériau composite de la deuxième pièce 11 et/ou la largeur maximale L6 peut être comprise entre 1 et 100 fois, de préférence entre 1 et 10 fois, le 5 diamètre des fibres 13 du matériau composite de la deuxième pièce 11. De plus, la largeur minimale L5 de l'espace interstitiel 17 peut être de l'ordre de 1 mm plus ou moins 0.5mm et/ou la largeur maximale L6 de l'espace 10 interstitiel 17 peut être de l'ordre de 2mm, plus ou moins lmm. Avantageusement, une hauteur de la dent 16 est sensiblement égale ou légèrement inférieure à une épaisseur de la pièce composite 11. Par ailleurs, la matrice 12 du matériau composite de la deuxième pièce 11 est réalisée dans un matériau polymère, en particulier un matériau polymère 15 thermoplastique, notamment en polycarbonate thermoplastique, en PPS (polysulfure de phénylène), en PEEK (polyétheréthercétone), en PEI (polyétherimide), ou en polyamide. En variante, la matrice 12 du matériau composite de la deuxième pièce 11 pourra toutefois être réalisée dans un matériau polymère thermodurcissable. 20 De préférence, le matériau composite de la deuxième pièce 11 comprend des fibres 13, notamment de type satin, par exemple de type 8H satin weave, sergé, taffetas, disposées selon un maillage de fibres dans lequel les fibres 13 sont entrelacées entre elles, comme cela est illustré sur la figure 4. On distingue un premier ensemble de fibres 13a, dans lequel les fibres 13 sont 25 avantageusement parallèles entre elles, et un deuxième ensemble de fibres 13b, dans lequel les fibres 13 sont avantageusement parallèles entre elles et/ou perpendiculaires aux fibres du premier ensemble de fibres 13a. Dans un exemple de réalisation, on utilise quatre couches de fibres 13, par exemple présentant une épaisseur de 0.5mm, soit une épaisseur totale de 2mm. En 30 variante, les fibres 13 peuvent être selon un agencement tricoté, tissé ou non tissé. Dans le cas où les fibres sont tissées, toutes les armures peuvent être utilisées. 10 On décrit ci-après, en référence avec la figure 7, les différentes étapes d'un exemple de mise en oeuvre d'un procédé d'assemblage entre la pièce métallique 10 et la pièce composite 11 selon la présente invention. La pièce métallique 10 pourra, par exemple, être une pièce en aluminium présentant 5 l'avantage d'être aisément déformable pour réaliser les formes souhaitées. Dans une première étape 201, ou étape de formage 201, les dents 16 et/ou l'ouverture traversante 24 de la pièce métallique 10 sont réalisées, par exemple, par estampage, poinçonnage 3D, découpe poinçonnage 2D ou laser, et/ou emboutissage. La première étape 201 permet de former les dents 10 16 de façon à ce qu'elles s'étendent en saillie par rapport à la face de contact 101 de la pièce métallique 10. Au cours d'une deuxième étape 202, ou étape de chauffage 202, la pièce composite 11 est chauffée jusqu'à atteindre une température tf située entre une température de transition vitreuse et une température de fusion du 15 matériau composite. La température tf est par exemple obtenue à un instant t1, La température tf est telle que le matériau composite, en particulier la matrice, est suffisamment ramolli pour être pénétré par les dents 16. La température tf, qui dépend du matériau composite, est généralement supérieure à 200°C. 20 L'étape de chauffage 202 pourra être effectuée au moyen d'un four, par infrarouges, ultrason, ou induction, ou à l'aide d'une étuve. Comme cela est illustré sur les figures 8a à 8c, alors que la matrice 12 de la pièce composite 11 se trouve dans un état visqueux à l'issue de l'étape de chauffage 202, une troisième étape 203, ou étape de pressage 203, 25 notamment une étape de pressage 203 mécanique, permet d'assurer la pénétration des dents 16 à l'intérieur des espaces entre les fibres 13 de la pièce composite 11, de sorte que les fibres 13 du matériau composite viennent s'insérer à l'intérieur des espaces interstitiels 17. En outre, la matrice 12 flue de manière à combler les espaces interstitiels 17 et l'ouverture 24 lors de la 30 compression. L'étape de pressage 203 est, par exemple, effectuée sous une pression comprise avantageusement entre 5 et 10 bars. 11 Tel que présenté à la figure 9, la pénétration des dents 16 à l'intérieur des espaces entre les fibres 13 de la pièce composite 11 a pour conséquence que les fibres 13 se sont déplacées les unes par rapport aux autres et se sont regroupées et concentrées localement dans des zones Z situées en bordure 5 de dents 16. En outre, on remarque qu'une même fibre, telles que les fibres référencées 13' sur la figure 9, peut interagir avec plusieurs dents 16 (trois dents dans l'exemple représenté) qui participent donc à une retenue mécanique. Par suite, une quatrième étape 204, ou étape de refroidissement 204, permet 10 de consolider l'assemblage entre la pièce métallique 10 et la pièce composite 11. Préférentiellement, l'étape de refroidissement 204 est très courte pour obtenir un assemblage rigide. La durée de l'étape de refroidissement peut ainsi par exemple être inférieure à 30 secondes. Avantageusement, l'étape de refroidissement 204 est mise en oeuvre en conservant une pression 15 d'application, notamment identique à celle exercée lors de l'étape de pressage 203. Il est à noter que l'assemblage selon le procédé décrit ci-dessus ne nécessite pas de préparation de surface spécifique de la pièce composite 11 et/ou de la pièce métallique 10. 20 On observe également que, dans le cas où la matrice 12 est réalisée dans un matériau polymère thermodurcissable, il est possible de supprimer l'étape de chauffage 202 et/ou l'étape de refroidissement 204 de la pièce composite 11. La tenue mécanique obtenue grâce au procédé selon la présente invention est équivalente ou supérieure à celle d'un assemblage par collage ou rivetage. 25 La tenue mécanique de l'assemblage ainsi obtenu est de l'ordre de 150 daN en traction et 500 daN en cisaillement. Une telle tenue mécanique est supérieure à celle obtenue avec les procédés intégrant: - un surmoulage d'une couche de verrouillage, qui a une tenue de l'ordre de 60daN en traction et 100 daN en cisaillement, 30 - une utilisation d'inserts standards dans des panneaux composites, qui a une tenue de l'ordre de 144 daN en cisaillement et 200 daN en cisaillement, ou 12 - un assemblage par collage qui a une tenue de l'ordre de 75daN en traction et 450daN en cisaillement. Avantageusement, la pièce métallique 10 et la pièce composite 11 sont des pièces de siège d'avion. 5 Dans l'exemple des figures la, lb, 2, et 3, les dents 16 sont réalisées suivant une configuration dite ponctuelle, c'est-à-dire qu'elles sont issues d'un bord interne d'une ouverture traversante 24 de faible diamètre ménagée dans la pièce métallique 10. En variante, comme cela est illustré sur la figure 6a, les dents 16 s'étendent 10 suivant une zone linéaire plus étendue. Les dents 16 sont en l'occurrence situées sur un bord rectiligne de la pièce métallique 10 et espacées entre elles de façon régulière. Les espaces interstitiels 17 sont configurés de la même façon que précédemment pour retenir les fibres 13 entre les dents 16. Dans le mode de réalisation de la figure 6b, les dents 16 s'étendent suivant 15 une surface de la pièce métallique 10. Les espaces interstitiels 17 sont configurés de la même façon que précédemment pour retenir les fibres 13 entre les dents 16. Bien évidemment, l'invention n'est pas limitée aux modes de réalisation décrits précédemment et fournis uniquement à titre d'exemple. Elle englobe diverses 20 modifications, formes alternatives et autres variantes que pourra envisager l'homme du métier dans le cadre de la présente invention et notamment toutes combinaisons des différents modes de fonctionnement décrits précédemment, REVENDICATIONS1. Procédé d'assemblage entre une première pièce (10), métallique, et une deuxième pièce (11), constituée d'un matériau composite comprenant au moins une matrice (12) et des fibres (13) agencées à l'intérieur de la matrice (12), caractérisé en ce que le procédé comporte au moins: - une étape de formage (201) de la première pièce (10), consistant en une réalisation d'une pluralité de dents (16) s'étendant en saillie par rapport à une face de contact (101) de la première pièce (10), deux dents (16) adjacentes étant séparées entre elles par un espace interstitiel (17), les dents (16) présentant une excroissance extrémale (20), et - une étape de pressage (203) de la deuxième pièce (11) contre la première pièce (10), de telle façon que les fibres (13) du matériau composite puissent pénétrer à l'intérieur des espaces interstitiels (17) définis entre des dents (16) adjacentes, et que les fibres (13) soient retenues par les excroissances extrémales des dents (16). 2. Procédé d'assemblage selon la revendication 1, caractérisé en ce qu'il comporte en outre: - une étape de chauffage (202) de la deuxième pièce (11) réalisée avant l'étape de pressage (203), et/ou - une étape de refroidissement (204) réalisée après l'étape de pressage (204). 3. Procédé d'assemblage selon la revendication 2, caractérisé en ce que l'étape de refroidissement (204) est effectuée sous pression. 4 Assemblage comportant une première pièce (10), métallique, et une deuxième pièce (11), constituée d'un matériau composite comprenant au moins une matrice (12) et des fibres (13) agencées à l'intérieur de la matrice (12), caractérisé en ce que la première pièce (10) comporte une pluralité de dents (16) s'étendant en saillie depuis une base en liaison avec une face de contact 14 (101) de la première pièce (10) et comprenant une extrémité libre, opposée à la base, présentant une excroissance extrémale (20). 5. Assemblage selon la revendication 4, caractérisé en ce que la dent (16) comporte au moins une protubérance circonférentielle (21). 5 6. Assemblage selon la revendication 5, caractérisé en ce que l'extrémité libre de la dent (16) présente une largeur (L4) supérieure à une largeur (L3) d'une partie centrale de la dent (16). 7. Assemblage selon la revendication 6, caractérisé en ce que la largeur (L3) de la partie centrale de la dent (16) est inférieure à une largeur de la base de 10 la dent (16). 8. Assemblage selon l'une quelconque des revendications 4 à 7, caractérisé en ce que deux dents (16) adjacentes sont séparées entre elles par un espace interstitiel (17). 9. Assemblage selon la revendication 8, caractérisé en ce que l'espace 15 interstitiel (17) présente une largeur minimale (L5) au niveau de l'extrémité libre de la dent (16). 10. Assemblage selon la revendication 9, caractérisé en ce que l'espace interstitiel (17) présente au moins un rétrécissement de largeur dans une direction d'extension de la dent (16). 20 11. Assemblage selon l'une quelconque des revendications 4 à 10, caractérisé en ce que la première pièce (10) comprend une ouverture traversante (24) et en ce que les dents (16) sont espacées angulairement entre elles de façon régulière suivant une circonférence de l'ouverture traversante (24). 12. Assemblage selon l'une quelconque des revendications 4 à 10, caractérisé 25 en ce que les dents (16) sont espacées linéairement entre elles de façon régulière suivant un bord rectiligne de la première pièce (10). 13. Assemblage selon l'une quelconque des revendications 4 à 12, caractérisé en ce que la dent (16) est prolongée par une pointe (22) disposée à l'extrémité libre de la dent (16). 15 14. Assemblage selon l'une quelconque des revendications 4 à 13, caractérisé en ce que la première pièce (10) et la deuxième pièce (11) sont des pièces d'un siège d'avion.